"イソオクタンで希釈することによりグラム当りモリブデン0.00025グラムの一定モリブデン濃度として、UV-可視分光光度計で光路長1センチメートルの石英セルで測定したときに、波長350ナノメータにおける吸光度が0.7未満である低色度の油溶性モリブデン含有組成物を製造する方法であって、下記の工程からなる方法:a酸性モリブデン化合物と、コハク酸イミド、カルボン酸アミド、炭化水素モノアミン、炭化水素ポリアミン、マンニッヒ塩基、ホスホン酸アミド、チオホスホン酸アミド、リン酸アミド、分散剤型粘度指数向上剤およびそれらの混合物からなる群より選ばれた塩基性窒素化合物とを、極性促進剤の存在下にて、反応温度を120°C以下に維持して反応させてモリブデン錯体を形成する工程、そしてbaの工程の生成物を少なくとも一回の120°C以下で、0.5乃至5時間ストリッピングする工程。該塩基性窒素化合物がコハク酸イミドまたはカルボン酸アミドである請求項1に記載の方法。該塩基性窒素化合物がコハク酸イミドである請求項2に記載の方法。該極性促進剤が水である請求項1に記載の方法。bの工程を70°C乃至90°Cの温度で行なう請求項1に記載の方法。aの工程を70°C乃至90°Cの温度で行なう請求項1に記載の方法。請求項1乃至6のうちのいずれかの項に記載の方法により製造された生成物。潤滑粘度の油、および0.05乃至15重量の請求項7に記載の生成物からなる潤滑油組成物。潤滑粘度の油、および15乃至90重量の請求項7に記載の生成物からなる潤滑油濃縮物。イソオクタンで希釈することによりグラム当りモリブデン0.00025グラムの一定モリブデン濃度として、UV-可視分光光度計で光路長1センチメートルの石英セルで測定したときに、波長350ナノメータにおける吸光度が0.7未満である低色度の油溶性モリブデン含有組成物を製造する方法であって、下記の工程からなる方法:a酸性モリブデン化合物と、コハク酸イミド、カルボン酸アミド、炭化水素モノアミン、炭化水素ポリアミン、マンニッヒ塩基、ホスホン酸アミド、チオホスホン酸アミド、リン酸アミド、分散剤型粘度指数向上剤およびそれらの混合物からなる群より選ばれた塩基性窒素化合物とを、極性促進剤の存在下にて、反応温度を120°C以下に維持して反応させてモリブデン錯体を形成する工程、baの工程の生成物を120°C以下の温度でストリッピングする工程、そしてc得られた生成物を120°C以下の温度で、0.5乃至5時間をかけて硫化する工程。a、b及びcの各工程を70°C乃至90°Cの温度で行なう請求項10に記載の方法。該極性促進剤が水である請求項10に記載の方法。該塩基性窒素化合物がコハク酸イミドまたはカルボン酸アミドである請求項10に記載の方法。該塩基性窒素化合物がカルボン酸アミドである請求項13に記載の方法。該塩基性窒素化合物がコハク酸イミドである請求項13に記載の方法。請求項10乃至15のいずれかの項に記載の方法により製造された生成物。潤滑粘度の油、および0.05乃至15重量の請求項16に記載の生成物からなる潤滑油組成物。潤滑粘度の油、および15乃至90重量の請求項16に記載の生成物からなる潤滑油濃縮物。本発明は、低色度の油溶性モリブデン含有組成物の新規な製造方法を提供するものである。本発明の低色度の油溶性モリブデン含有組成物の製造方法は、下記の工程からなる。a酸性モリブデン化合物と、コハク酸イミド、カルボン酸アミド、炭化水素モノアミン、炭化水素ポリアミン、マンニッヒ塩基、ホスホン酸アミド、チオホスホン酸アミド、リン酸アミド、分散剤型粘度指数向上剤およびそれらの混合物からなる群より選ばれた塩基性窒素化合物とを、極性促進剤の存在下にて、反応温度を約120°C以下に維持して反応させてモリブデン錯体を形成する工程、そしてbaの工程の生成物を少なくとも一回のストリッピング工程に掛ける、ただし、モリブデン含有組成物をイソオクタンで希釈して、希釈したモリブデン含有組成物グラム当りモリブデン0.00025グラムの一定モリブデン濃度にして、UV-可視分光光度計で光路長1センチメートルの石英セルで測定したときに、波長350ナノメータにおける吸光度が0.7未満である油溶性モリブデン含有組成物を与えるのに充分な時間をかけ、かつストリッピングにおける反応混合物の温度を約120°C以下に維持する工程。また、本発明は、上記本発明の方法により製造された生成物を提供する。あるいは、本発明の低色度の油溶性モリブデン含有組成物の製造方法は、下記の工程からなる。a酸性モリブデン化合物と、コハク酸イミド、カルボン酸アミド、炭化水素モノアミン、炭化水素ポリアミン、マンニッヒ塩基、ホスホン酸アミド、チオホスホン酸アミド、リン酸アミド、分散剤型粘度指数向上剤およびそれらの混合物からなる群より選ばれた塩基性窒素化合物とを、極性促進剤の存在下にて、反応温度を約120°C以下に維持して反応させてモリブデン錯体を形成する工程、baの工程の生成物を約120°C以下の温度でストリッピングする工程、そしてc得られた生成物を約120°C以下の温度で、硫黄とモリブデンのモル比が約1:1かそれ以下で、そしてモリブデン含有組成物をイソオクタンで希釈して希釈したモリブデン含有組成物グラム当りモリブデン0.00025グラムの一定モリブデン濃度にして、UV-可視分光光度計で光路長1センチメートルの石英セルで測定したときに、波長350ナノメータにおける吸光度が0.7未満である油溶性モリブデン含有組成物を与えるのに充分な時間をかけて、硫化する工程。さらに、本発明は、上記の好ましい本発明の方法により製造された生成物を提供する。さらにまた、本発明は、本発明の方法により製造された生成物を含有する潤滑油組成物および潤滑油濃縮物も提供する。有機溶媒を用いて又は用いないで、水性促進剤の存在下で、そして120°Cを越えない工程温度で、色度の低いモリブデン含有組成物を製造できる新規な方法がこの度発見された。この新規な方法には、120°C以下の温度で行う任意の硫化工程も含まれる。この方法により製造された生成物は色が薄く、良好な摩擦特性を示し、そして良好な酸化防止性と良好な耐摩耗性能を有する。本発明の硫化又は未硫化モリブデン含有組成物は一般に、塩基性窒素化合物のモリブデン又はモリブデン/硫黄錯体を含んでいると見ることができる。本発明のモリブデン組成物の正確な分子式は確実には分かっていないが、しかしながら、そのような組成物は、モリブデンがこれら組成物の製造に用いた塩基性窒素含有化合物の一以上の窒素原子と錯体を形成しているか、あるいはその塩であり、モリブデンの価数が酸素および/または硫黄の原子で満たされている化合物を含んでいると理解される。本発明のモリブデン又はモリブデン/硫黄組成物を製造するのに用いられるモリブデン化合物は、酸性モリブデン化合物である。酸性とは、塩基性窒素化合物の塩基度をASTM試験D664又はD2896滴定法により決定できる塩基性窒素化合物と、モリブデン化合物が反応することを意味する。一般に、これらモリブデン化合物は六価であり、次の組成物によって表される:酸化モリブデン、モリブデン酸、三酸化モリブデン、または類似の酸性モリブデン化合物。好ましい酸性モリブデン化合物は、酸化モリブデンおよびモリブデン酸である。特に好ましいのは酸化モリブデンである。モリブデン/硫黄組成物を製造するのに用いられる塩基性窒素化合物は、ASTMD664試験又はD2896により測定されるような塩基性窒素を含んでいなければならない。好ましくは油溶性である。塩基性窒素化合物は、コハク酸イミド、カルボン酸アミド、炭化水素モノアミン、炭化水素ポリアミン、マンニッヒ塩基、リン酸アミド、チオリン酸アミド、ホスホン酸アミド、分散剤型粘度指数向上剤、およびそれらの混合物からなる群より選ばれる。これらの塩基性窒素含有化合物については後で述べる各々、少なくとも一個の塩基性窒素を持たなければならないという条件を記憶に留められたい。塩基性窒素含有組成物はいずれも、組成物が塩基性窒素を含有し続ける限り、当該分野で公知の方法を用いて、例えばホウ素で後処理してもよい。これらの後処理は特に、コハク酸イミドおよびマンニッヒ塩基組成物に適用される。上記モリブデン/硫黄組成物を製造するのに使用することができるコハク酸イミドおよびポリコハク酸イミドは、多数の参考文献に開示され、当該分野でもよく知られている。コハク酸イミドのある基本的な種類、および当該分野の用語コハク酸イミドに包含される関連物質については、米国特許第3219666号、第3172892号及び第3272746号に教示されていて、その開示内容も本明細書の記載とする。コハク酸イミドには、多数のアミド、イミド、また生成しうるアミジン種が含まれると当該分野では理解されている。しかしながら、主生成物はコハク酸イミドであり、この用語は一般に、アルケニル置換コハク酸又は無水物と窒素含有化合物との反応の生成物を意味すると容認されている。好ましいコハク酸イミドは、市販されているゆえに、炭化水素基が約24~約350個の炭素原子を含む炭化水素コハク酸無水物とエチレンアミンから合成されるようなコハク酸イミドであり、該エチレンアミンは特に、エチレンジアミン、ジエチレントリアミン、トリエチレンテトラアミン、テトラエチレンペンタアミンおよび高分子量ポリエチレンアミンにより特徴付けられる。特に好ましいのは、炭素原子数70~128のポリイソブテニルコハク酸無水物と、テトラエチレンペンタアミンまたは高分子量ポリエチレンアミン、または混合物の平均分子量がその約205ダルトンであるようなポリエチレンアミンの混合物とから合成されるようなコハク酸イミドである。また、コハク酸イミドには、炭化水素コハク酸又は無水物と、二個以上の第二級アミノ基に加えて少なくとも一個の第三級アミノ窒素を含むポリ第二級アミンとのコオリゴマーも含まれる。通常は、この組成物の平均分子量は1500と50000の間にある。代表的な化合物としては、ポリイソブテニルコハク酸無水物とエチレンジピペラジンを反応させて合成したものがある。カルボン酸アミド化合物も、本発明のモリブデン又はモリブデン/硫黄組成物を製造するのに適した出発物質である。そのような化合物の代表例は、米国特許第3405064号に開示されているものであり、その開示内容も本明細書の記載とする。これらの化合物は通常は、主脂肪鎖中に少なくとも12~約350個の脂肪族炭素原子を有し、所望により分子を油溶性にするのに充分な脂肪族側基を持つカルボン酸又は無水物またはそのエステルを、アミンまたはエチレンアミンなどの炭化水素ポリアミンと反応させて、モノ又はポリカルボン酸アミドにすることにより合成される。好ましいのは、1式R2COOHただし、R2はC1220のアルキルであるのカルボン酸、またはこの酸とポリイソブテニル基が炭素原子72~128個を含むポリイソブテニルカルボン酸との混合物、および2エチレンアミン、特にトリエチレンテトラアミンまたはテトラエチレンペンタアミンまたはそれらの混合物から合成されるようなアミドである。本発明に使用できる別の部類の化合物は、炭化水素モノアミンおよび炭化水素ポリアミンであり、好ましくは米国特許第3574576号に開示されている種類であり、その開示内容も本明細書の記載とする。炭化水素基は、アルキル、または一つ又は二つの部位に不飽和があるオレフィンであることが好ましく、通常は9~350個、好ましくは20~200個の炭素原子を含む。特に好ましい炭化水素ポリアミンとしては、例えば、ポリ塩化イソブテニルとポリアルキレンポリアミン、例えばエチレンアミン、具体的にはエチレンジアミン、ジエチレントリアミン、テトラエチレンペンタアミン、2-アミノエチルピペラジン、1,3-プロピレンジアミン、1,2-プロピレンジアミン等とを反応させることにより誘導されたものがある。塩基性窒素を供給するのに使用できる化合物の別の部類としては、マンニッヒ塩基化合物がある。これらの化合物は、フェノール、またはC9200のアルキルフェノール、ホルムアルデヒドなどのアルデヒド、またはパラホルムアルデヒドなどのホルムアルデヒド前駆体と、アミン化合物とから合成される。アミンはモノアミンでもポリアミンでもよく、そして代表的な化合物は、アルキルアミン、例えばメチルアミンまたはエチレンアミン、例えばジエチレントリアミンまたはテトラエチレンペンタアミン等から合成される。フェノール系物質は硫化されていてもよく、好ましいのはドデシルフェノールまたはC80100のアルキルフェノールである。本発明に使用できる代表的なマンニッヒ塩基については、米国特許第4157309号及び第3649229号、第3368972号及び第3539663号に開示されていて、その開示内容も本明細書の記載とする。最後の参照特許には、炭素原子数が少なくとも50、好ましくは炭素原子数50~200のアルキルフェノールと、ホルムアルデヒドおよびアルキレンポリアミンHNANHnHただし、Aは炭素原子数2~6の飽和二価アルキル炭化水素であり、nは1-10であるとを反応させて合成したマンニッヒ塩基、および該アルキレンポリアミンの縮合物を更に尿素またはチオ尿素と反応させてもよいこと、が開示されている。潤滑油添加剤を製造するための出発物質としてのこれらマンニッヒ塩基の有用性は、マンニッヒ塩基を従来技術を用いて処理して化合物にホウ素を導入することによって、しばしば著しく改善することができる。本発明のモリブデン又はモリブデン/硫黄組成物を製造するのに使用できる化合物の別の部類としては、リン酸アミドおよびホスホン酸アミドがあり、例えば米国特許第3909430号及び第3968157号に開示されているものであり、その開示内容も本明細書の記載とする。これら化合物は、少なくとも一個のP-N結合を持つリン化合物を生成させることにより合成することができる。例えば、酸塩化リンと炭化水素ジオールとをモノアミンの存在下で反応させることにより、あるいは酸塩化リンと二官能価第二級アミンおよび一官能価アミンとを反応させることにより、合成することができる。チオリン酸アミンは、2~450個かそれ以上の炭素原子を含む不飽和炭化水素化合物、例えばポリエチレン、ポリイソブチレン、ポリプロピレン、エチレン、1-ヘキセン、1,3-ヘキサジエン、イソブチレン、4-メチル-1-ペンテン等と、五硫化リンおよび上記の窒素含有化合物、特にアルキルアミン、アルキルジアミン、アルキルポリアミンまたはアルキレンアミン、例えばエチレンジアミン、ジエチレントリアミン、トリエチレンテトラアミン、テトラエチレンペンタアミン等とを反応させることにより合成することができる。本発明のモリブデン又はモリブデン/硫黄組成物を製造するのに使用できる窒素含有化合物の別の部類としては、いわゆる分散剤型粘度指数向上剤VI向上剤が挙げられる。これらVI向上剤は通常は、炭化水素重合体、特に、脂環式又は脂肪族オレフィンまたはジオレフィンなどの一以上のコモノマーから誘導された付加単位を任意に含む、エチレンおよび/またはプロピレンから誘導された重合体を官能化することにより合成される。官能化は、通常は少なくとも1個の酸素原子を持つ反応性部位群を重合体に導入する各種の方法により行なうことができる。次いで、重合体を窒素含有原料と接触させて重合体の主鎖に窒素含有官能基を導入する。通常使用される窒素原料としては、任意の塩基性窒素化合物、特に上記のような窒素含有化合物及び組成物が挙げられる。好ましい窒素原料は、エチレンアミンなどのアルキレンアミン、アルキルアミンおよびマンニッヒ塩基である。本発明での使用が好ましい塩基性窒素化合物は、コハク酸イミド、カルボン酸アミドおよびマンニッヒ塩基である。好ましいコハク酸イミドは、ポリアルキレンアミンまたはその混合物を、米国特許第6156850号ハリソン外に記載されているポリイソブチレンと無水マレインとの反応から、誘導されたポリイソブテニルコハク酸無水物と反応させて合成される。本発明のモリブデン又はモリブデン/硫黄組成物を製造するための代表的な硫黄原料としては、硫黄、硫化水素、一塩化硫黄、二塩化硫黄、五硫化リン、R2SXただし、Rは炭化水素基、好ましくはC140のアルキルであり、そしてxは少なくとも2である、NH42SX、外、トライボロジートランスアクションズ、第424巻、p.895-9011999年に記載されている大量油酸化ベンチ試験にて、選択した実施例の生成物の酸化について検討した。この試験では、II種基油中に6のコハク酸イミド分散剤、25mM/kg過塩基性カルシウムスルホネート、25mM/kgカルシウムフェネート、13mM/kgZnDTPおよび5ppmの消泡剤を含有する配合基油に、試験すべき添加剤を添加した。この試験では、一定圧力で、170°Cの一定重量の油による酸素の消費速度をモニタした。試料25グラム当りO2250mLを消費するのに要した時間を誘導時間として表したが、結果は便宜上、試料100グラム当りO21Lを消費するのに要した時間で報告した。この試験では、誘導時間の長さは酸化防止剤の有効度に対応している。ベンチ試験結果は一般的に、±0.5時間以内で再現可能である。米国特許第4263152号キング外の方法に従って、モリブデン含有組成物を製造した。必要量のモリブデン含有組成物を試験油配合物すなわち、基準油にトップ処理し、そして実測誘導時間O21L/試料100gの消費時間は、モリブデン含有化合物の添加につれて増加している。例えば、表2に示したように、基準物質のO21Lの消費時間実測誘導時間は、6.7時間と測定された。米国特許第4263152号キング外の操作に従って製造した比較例Aの誘導時間は、イルガノックスL57ジフェニルアミンの添加無しで170°Cでは8.3時間である。この結果は、モリブデン含有組成物が酸化防止剤として作用することを示している例えば、実測誘導時間は基準物質の誘導時間よりも1.6時間長い。イルガノックスL57を用いた170°Cでの比較例Aの実測誘導時間は17.3時間である。二種類の防止剤すなわち、モリブデン含有組成物とイルガノックスL57有りでの計算誘導時間は15.6時間である。実験的に得られた値は、計算値すなわち、計算値=モリブデン含有組成物の誘導時間イルガノックスL57の誘導時間-基準物質の誘導時間よりも高く、添加剤を組み合わせると酸化防止剤効果が増大することが明らかである。同様に比較例Cのモリブデン含有組成物では、計算誘導時間は増加しなかったが、添加剤の組合せに対する酸化防止剤効果は25も増大した。酸化防止剤効果が増大するにつれて、モリブデン含有組成物を少ない量で使用しながら、同等の酸化防止剤利益を得ることができる。本発明では、実施例16におけるようにモリブデン含有組成物の実測誘導時間は8.3時間である。イルガノックスL57有りでは、実測誘導時間は21.3時間に増加した。二種類の防止剤すなわち、モリブデン含有組成物とイルガノックスL57有りでの計算誘導時間は15.1時間である。実験的に得られた値は、計算値計算値は、モリブデン含有組成物の実測誘導時間イルガノックスL57の誘導時間-基準物質の誘導時間に等しいよりも高く、酸化防止剤効果が41も増大することが明らかである。この結果から、本発明のモリブデン含有組成物は、米国特許第4263152号キング外のモリブデン含有組成物よりも有効な酸化防止剤であることが明らかである。"